(57)【要約】  本発明は、エチレン性不飽和脂環式モノマーを含む光重合性フレキソ印刷エレメント、ならびにそれから製造することができるフレキソ印刷フォーム、特には円柱形エンドレス／シームレスフレキソ印刷フォームに関するものである。【選択図】なし【特許請求の範囲】
【請求項１】
少なくとも
寸法安定な基材、ならびに
各場合で光重合性レリーフ形成層の全成分の総量に基づいて、
アルケニル芳香族から形成される少なくとも一つのブロックおよび１，３−ジエンから形成される少なくとも一つのブロックを有する少なくとも一つの熱可塑性エラストマーブロックコポリマーを含む、４０から９０重量％の結合剤、
０．１から２０重量％のエチレン性不飽和モノマーＭ、
０．１から５重量％の光開始剤、および
１から４０重量％の可塑剤を含む前記レリーフ形成層、
を有する硬質フレキソ印刷プレート製造のための光重合性フレキソ印刷エレメントであって、
前記光重合性レリーフ形成層がモノマーＭとして一般式Ｅｎ−Ｒｎの少なくとも一つのエチレン性不飽和モノマーＭ１（Ｅは、エチレン性不飽和基を表し、ｎは１から３の自然数を表し、Ｒｎは少なくとも６個の炭素原子を有し、別の脂肪族直鎖もしくは分岐炭化水素基によって置換されていてもよい脂環式の飽和または不飽和炭化水素基を表す）を含み、さらに、１以上の別のモノマーＭ２を含んでいてもよいことを特徴とする前記光重合性フレキソ印刷エレメント。
【請求項２】
露光された光重合レリーフ形成層が少なくとも６６°ショアＡの硬度を有する、請求項１に記載の光重合性フレキソ印刷エレメント。
【請求項３】
露光された光重合レリーフ形成層が１．２を超えない、請求項１または２に記載の光重合性フレキソ印刷エレメント。
【請求項４】
前記モノマーＭ１が、
Ｍ１ａ：一般式Ｈ２＝ＣＲ−Ｃ（Ｏ）Ｏ−Ｒ１のモノ（メタ）アクリレート（ＲはＨまたはメチル基を表し、Ｒ１は６から２０個の炭素原子を有する一価の脂環式炭化水素基である）、および
Ｍ１ｂ：一般式Ｈ２＝ＣＲ−Ｃ（Ｏ）Ｏ−Ｒ２−Ｏ（Ｏ）Ｃ＝ＣＨ２のジ（メタ）アクリレート（ＲはＨまたはメチル基を表し、Ｒ２は１０から２０個の炭素原子を有する二価の脂環式炭化水素基である）
のモノマーからなる群から選択される、請求項１から３のいずれか１項に記載の光重合性フレキソ印刷エレメント。
【請求項５】
前記光重合性レリーフ形成層が、モノマーＭ１としてトリシクロデカンジメタノールジ（メタ）アクリレートを含む、請求項１から４のいずれか１項に記載の光重合性フレキソ印刷エレメント。
【請求項６】
前記レリーフ形成層が２から１５重量％のモノマーＭ１を含む、請求項１から４のいずれか１項に記載の光重合性フレキソ印刷エレメント。
【請求項７】
前記光重合性レリーフ形成層がさらにモノマーＭ２を含み、モノマー同士の重量比Ｍ１：Ｍ２が少なくとも１：１である、請求項１から６のいずれか１項に記載の光重合性フレキソ印刷エレメント。
【請求項８】
前記光重合性レリーフ形成層がモノマーＭ１ｂを含む、請求項７に記載の光重合性フレキソ印刷エレメント。
【請求項９】
前記光重合性レリーフ形成層が、熱可塑性エラストマーブロックコポリマーとしてスチレン−ブタジエンブロックコポリマーを含む、請求項１から８のいずれか１項に記載の光重合性フレキソ印刷エレメント。
【請求項１０】
前記光重合性レリーフ形成層が、熱可塑性エラストマーブロックコポリマーとしてスチレン−イソプレンブロックコポリマーを含む、請求項１から８のいずれか１項に記載の光重合性フレキソ印刷エレメント。
【請求項１１】
未露光の前記光重合性レリーフ形成層の前記未処理層可塑性が、５から１６％の範囲内である、請求項１から１０のいずれか１項に記載の光重合性フレキソ印刷エレメント。
【請求項１２】
未露光の前記光重合性レリーフ形成層のメルト・フロー・インデックスが、１００℃および荷重５ｋｇでは、５から５０ｃｍ３／１０分の範囲内である、請求項１から１１のいずれか１項に記載の光重合性フレキソ印刷エレメント。
【請求項１３】
中空シリンダー、前記中空シリンダー上の接着促進層、適宜にエラストマー基材層および請求項１から１２のいずれか１項に記載の光重合性レリーフ形成層を含む、光重合性円柱形連続シームレスフレキソ印刷エレメント。
【請求項１４】
剥離可能な一時的基材シート、適宜にエラストマー基材層、請求項１から１１のいずれか１項に記載の光重合性レリーフ形成層および剥離可能な一時的カバーシートを含む、光重合性円柱形連続シームレスフレキソ印刷エレメントの製造のための層複合体。
【請求項１５】
光重合性円柱形連続シームレスフレキソ印刷エレメントまたは円柱形連続シームレスフレキソ印刷プレートの製造における、請求項１４に記載の層複合体の使用。
【請求項１６】
請求項１３に記載の円柱形連続シームレス光重合性フレキソ印刷エレメントの製造方法であって、以下の工程、
ａ）剥離可能な一時的基材シート、適宜にエラストマー基材層、請求項１から１１のいずれか１項に記載の光重合性レリーフ形成層および剥離可能な一時的カバーシートを有している層複合体を提供する段階、
ｂ）接合すべき層複合体の縁部をカットして一定の大きさとする段階、
ｃ）回転可能に取り付けられた支持シリンダーに中空シリンダーを押し当て、固定する段階、
ｄ）中空シリンダーの外側表面に接着促進層を付与する段階、
ｅ）一定の大きさにカットされ、かつ前記光重合性レリーフ形成層、適宜に前記エラストマー基材層および前記剥離可能なカバーシートを有する層複合体を、前記光重合性レリーフ形成層または前記エラストマー基材シートと共にあった前記一時的基材シートを剥離した後に、前記接着促進層が設けられた前記中空シリンダーに貼り付ける段階、
ｆ）光重合性材料の層から前記カバーシートを剥離する段階、
ｇ）切り口同士が互いに接合されるまで中空シリンダー上の光重合性層の表面を、回転するカレンダーロールと接触させることで、切り口同士を光重合性層の融点以下の温度で接合する段階、ならびに
ｈ）加工された中空シリンダーを前記支持シリンダーから外す段階
を含む前記方法。
【請求項１７】
前記使用される接着促進層が両面接着テープである、請求項１６に記載の方法。
【請求項１８】
請求項１から１２のいずれか１項に記載の光重合性フレキソ印刷エレメントまたは請求項１４に記載の層複合体の製造方法であって、以下の工程、
Ｉ  押出機中で加熱しながら前記光重合性レリーフ形成層の成分を十分に混和して、溶融した光重合性材料を得る段階、
ＩＩ  前記溶融光重合性材料を、エラストマー基材層でコーティングされていてもよい基材シートとカバーシートとの間にスロットダイを通して放出する段階、および
ＩＩＩ  形成された層複合体のカレンダリング処理を行う段階、
を有する前記方法。
【請求項１９】
ｉ）前記光重合性レリーフ形成層の画像通りの露光を行い、該露光レリーフ形成層の現像を行う段階、または前記光重合性レリーフ形成層の均一な露光を行い、レーザーを用いて前記露光レリーフ形成層に前記印刷レリーフを刻み込む段階、
をさらに有する、請求項１６または１７に記載の段階ａ）からｈ）によって円柱形連続シームレスフレキソ印刷プレートを製造する方法。
【発明の詳細な説明】
【技術分野】
【０００１】
本発明は、エチレン性不飽和の脂環式モノマーを含む光重合性フレキソ印刷エレメントおよびそれから製造することができる硬質フレキソ印刷プレート、特には円柱形連続シームレスフレキソ印刷プレートに関するものである。
【背景技術】
【０００２】
フレキソ印刷プレートの硬さおよび厚さは、印刷が行われる印刷媒体によって決まる。段ボール箱やカード紙箱などの柔らかい印刷媒体に印刷を行う場合には、比較的厚く柔らかいフレキソ印刷プレートが用いられるが、プラスチックフィルムや紙への印刷のように、高品質ハーフトーン印刷には、比較的薄く硬質のフレキソ印刷プレートが用いられる。高品質ハーフトーン印刷に適したフレキソ印刷プレートは特に、広いトーン値範囲と小さいトーン値上昇を有するものでなければならない。
【０００３】
フレキソ印刷プレートは、プレート形状または円柱形であることができる。基本的には、円柱形フレキソ印刷プレートが知られている。円柱形フレキソ印刷プレートの場合、印刷機の印刷シリンダーには、外周全体にわたって印刷層または印刷レリーフが設けられている。円柱形印刷プレートは、連続パターンの印刷に非常に重要であり、例えば壁紙、装飾紙または熨斗紙の印刷に用いられる。また一方で、それは、複数のコピーを巧みに配列することで、コスト効率ができるだけ高い印刷を行うために、非連続モチーフの印刷にも用いられる。
【０００４】
原理的には、印刷機用の実際の印刷シリンダー自体に、完全に被覆する印刷層を設けることができる。しかしながらこの手法には、特定の状況下において、印刷プレートを変える際に印刷シリンダー全体を交換しなければならないという欠点がある。これは非常に複雑であり、そのため費用を要する作業である。
【０００５】
したがって通常は、いわゆるスリーブが用いられる。スリーブは、袖とも称される円柱中空体であり、印刷層または印刷レリーフが設けられている。スリーブ技術によって、印刷プレートの変更が非常に迅速かつ簡単になる。スリーブの内径が印刷シリンダーの外径に相当することから、スリーブを単に印刷機の印刷シリンダーを覆うように押し込むだけでよい。スリーブの押し込みおよび押し出しは、実質的にエアクッション原理のみに従って機能する。スリーブ技術の場合、印刷機には、特殊な印刷シリンダー、いわゆるエアシリンダーが搭載されている。エアシリンダーには、端面に圧縮空気連結部があり、それによって圧縮空気をシリンダー内部に送り込むことができる。そこから、空気は、シリンダー外部に配置された孔から再度出てくることができる。スリーブを搭載するには、圧縮空気をエアシリンダーの中に送り、排気孔より再度排出させる。エアクッションの影響でスリーブが若干広がり、エアクッションによって摩擦が大幅に低減されることから、スリーブをエアシリンダーに被せるように押し当てることができる。圧縮空気の供給が停止されると、広がりがなくなり、スリーブがエアシリンダーの表面上でしっかりと静止する。スリーブ技術についての詳細は、例えば″Technik des Flexodrucks [フレキソ印刷技術]", page 73 et seq., Coating Verlag, St. Gallen, 1999に開示されている。
【０００６】
しかしながら、高品質環状印刷プレートは、すぐに印刷できるように加工されたフレキソ印刷プレートで印刷シリンダーまたはスリーブを完全に覆うだけでは作ることはできない。実際には、印刷プレートの当接している端部に微小な隙間が残り、実際の連続モチーフまたはオフセットコピーの場合には、該隙間がプレートの印刷部分を常に横切ることになる。この隙間のために、印刷された画像に明瞭に見ることができる線が生じる。この線を回避するため、この領域には印刷に関与しないウェルのみを存在させてもよいが、そうすると、どのような所望のパターンをも印刷することはできなくなる。さらにこの技術では、印刷インク中に存在する溶媒が隙間にしみ込み、印刷プレートの端部を印刷シリンダーから解放する危険性がある。それが起こると、印刷画像にさらに重大な欠陥が生じる。端部を接着剤で貼り付けたとしても、肉眼で明らかに見える痕跡が印刷画像にやはり残る。
【０００７】
したがって、高品質環状印刷プレートの製造においては、好適な技術により、完全に周囲を囲むレリーフを形成する光重合性層を印刷シリンダーまたはスリーブに設けることが必要である。これは例えば、溶液からのコーティングまたは環状の押出によって行うことができる。しかしながら、そのいずれの技術も極めて複雑であるため、それに応じて経費を要するものである。特に、これらの技術においては通例、新たな外径それぞれについて、別個の高精度な用具を製造および使用しなければならない。したがって、印刷シリンダーまたはスリーブを予め形成された熱可塑的に加工可能な光重合性材料の層で包み、継ぎ目とも称される光重合性層の当接する縁部を封止することが広く行われており、それもやはり好適な技術によって可能である。第２段階でのみ、円柱形光重合性フレキソ印刷エレメントを加工し、完成品の環状印刷プレートを得る。
【０００８】
予め形成された層を用いる光重合性フレキソ印刷エレメントの製造では、継ぎ目を完全にかつ極めて精度よく封止することが特に重要である。この加工段階の重要性は近年さらに増している。例えばデジタル画像印刷可能なフレキソ印刷エレメントなどの最新の光重合性フレキソ印刷エレメントによって、以前のものに比べてかなり高い解像度を有するフレキソ印刷プレートを製造することができる。したがって、フレキソ印刷は、以前は他の印刷方法の領分であった領域にも徐々に浸透してきている。しかしながら、解像度が高くなると、フレキソ印刷プレートの印刷表面における欠陥も、より早く見えるようになる。そのため、光重合性のレリーフ形成層を用いる際には、高精度も確保しなければならない。レリーフ形成層に層厚差があると、印刷シリンダーの同心性および印刷品質にかなりの悪影響がある。高品質フレキソ印刷プレートの場合、層厚の公差は通常、±１０μｍ以下でなければならない。スリーブの光重合性層の層厚公差が不十分であると、スリーブ表面を再加工しなければならない。そのような手順は、当然のことながら、複雑かつ面倒で不経済なものである。
【０００９】
したがって、ＷＯ２００４／０９２８４１には、公知の技術と比較してより良好な継ぎ目の閉鎖と非常に良好な同心性を確保する、円柱形、連続シームレス、光重合性フレキソ印刷エレメントの改良された製造方法が提案されている。その方法によると、円柱形の連続シームレス光重合性フレキソ印刷エレメントを、短時間に高品質で製造することが可能である。達成可能な継ぎ目の閉鎖は非常に良好であり、複雑な研磨工程および平滑化工程によって得られるフレキソ印刷エレメントを、再加工する必要はない。その方法は、以下の工程、
ａ）少なくとも光重合性材料の層およびその層から剥離可能な基材シートを有する層複合体を提供する段階、
ｂ）マイターカットによって、接合すべき層複合体の縁部をカットして一定の大きさとする段階、
ｃ）回転可能に取り付けられた支持シリンダーに中空シリンダーを押し当て、固定する段階、
ｄ）中空シリンダーの外側表面に接着促進層を付与する段階、
ｅ）前記一時的基材シートから外側に向いている規定の大きさにカットした前記層複合体を、接着促進層を取り付けた中空シリンダーに貼り付け、
前記マイターカットにより生じた端部を、一方が他方の上部に実質的に乗っているが重ならないようにする段階、
ｆ）光重合性材料の層から基材シートを剥離する段階、
ｇ）切り口同士が互いに接合されるまで中空シリンダー上の光重合性層の表面を、回転するカレンダーロールと接触させることで、切り口同士を光重合性層の融点以下の温度で接合する段階、ならびに
ｈ）処理された中空シリンダーを支持シリンダーから外す段階、
を有する。
【００１０】
要約すると、該文献に開示の方法では、光重合性材料の層を、基材シートを用いずに、好適な接着促進層により、中空シリンダーの外側表面に貼り付け、次に層の両端を、熱の作用下にカレンダリング処理することで隙間を生じることなく接合する。
【００１１】
基材シートを用いないことは、ＷＯ２００４／０９２８４１に開示の方法では必須であるが、これには、前記フレキソ印刷エレメントを用いて製造されるフレキソ印刷プレートの達成可能な硬さに関する特定の欠点が伴う。
【００１２】
完成印刷プレートの硬度、いわゆるプレート硬度は、実のところ、実際の硬化したエラストマー印刷層の硬度と基材シートの硬度の両方によって決まる。ここで当然のことながら、基材シートの影響はエラストマー層が薄いほど大きい。一例として、特に高品質ハーフトーン印刷に推奨されるナイロフレックス（nyloflex、登録商標）ＡＣＥ（Flint Deutschland GmbH社から）を挙げることができる。６ｍｍ厚エラストマー材料に関してＤＩＮ５３５０５に従って測定される硬化エラストマー層自体（すなわち基材なしの層）の硬度は、６２°ショアＡである。基材フィルム（厚さ：１７５μｍ）を含むプレート硬度は、プレート厚さ２．８４ｍｍで６４°ショアＡであり、１．１４ｍｍで７９°ショアＡであり、０．７６ｍｍで８８°ショアＡである。基材シートを厚さ１．１４ｍｍのプレートから外す場合、残ったエラストマー層の硬度は７３．６°ショアＡに過ぎない。このように硬度が低下すると、基材シート付きのプレートと比較して、印刷時のトーン値範囲が小さくなる。したがって、特に追加の基材シートを用いずにエラストマー層を円柱形基材に貼り付ける円柱形印刷プレートの場合、比較的硬いエラストマー層を用いることが強く望まれる。基材シートを使用しないことの結果としての前記の硬度低下を補償できるようにするため、ＤＩＮ５３５０５による硬度（すなわち、層厚６ｍｍで測定した、基材シートなしの完成印刷プレートのエラストマー層の硬度）が少なくとも６６°ショアＡである利用可能なフレキソ印刷プレートを用いることが望まれる。
【００１３】
しかしながら、フレキソ印刷プレートの他の重要な特性が硬度を高めるための対策の途上で低下しないようにすることが同時に必要とされることから、硬度の増大は決して小さな問題ではない。非常に良好な印刷コピーを達成するには、印刷プレートの十分な硬度に加えて、さらなる境界条件を満たす必要がある。
【００１４】
（１）完成印刷プレートの等方性挙動
完成フレキソ印刷プレートは、等方性挙動を示すものでなければならない。すなわち、機械特性および印刷特性は、印刷機におけるフレキソ印刷エレメントの方向性に依存しないものでなければならない。異方性の程度の尺度は、異方性係数ＡＦである。したがって、印刷プレートが異方性挙動に向かう傾向は、硬度が高くなるに連れて高くなることから、比較的硬く異方性のないプレートを実現することは簡単ではない。例えば、コストが高いスチレンおよびブタジエンもしくはイソプレンのブロックコポリマーを用いる場合、通常は、スチレン含有量が相対的に高い結合剤を用いることで硬度を高くすることができる。しかしながら、スチレン豊富な結合剤を有するプレートは、異方性への強い傾向を有する。これは、スチレン量が相対的に少ないブロックコポリマーでは、基本的にスチレン相が、ポリアルカジエン相中での分離した島として配置されるのに対して、相対的に多量の場合には円柱相または棒状相として配置されるためと考えられる。フレキソ印刷エレメントの製造の途中で、円柱形または棒状スチレン相は、配向状態となって、異方性挙動を生じる可能性がある。さらに、可塑化剤の含有量が小さくなると硬質プレートとなるが、やはり急速に異方性挙動を生じる。
【００１５】
（２）フレキソ印刷エレメントの未処理層可塑性
未処理層の可塑性が過度に高いと、フレキソ印刷エレメントに対する保存、取り扱いおよび加工性が非常に複雑になることから、まだ露光されていない光重合性フレキソ印刷エレメントの未処理層可塑性（低温フロー）は、できるだけ低いものでなければならない。未処理層の可塑性が過度に高い場合は、例えばフレキソ印刷エレメントを不適切に扱うことで生じるフレキソ印刷エレメントへのわずかな圧力でも、層に不可逆的な変形が生じるには十分となって、結果的には全く使用に適さないフレキソ印刷プレートが得られる可能性がある。特に、印刷プレートの硬度が光重合性層中の相対的に高いモノマー濃度によって得られるものである場合、未処理層可塑性における大幅な上昇を生じさせるのは、まさにこの相対的に高いモノマー濃度である。
【００１６】
（３）光重合性層の円形加工性
未露光の光重合性フレキソ印刷エレメントは、ＷＯ２００４／０９２８４１に記載の方法によって円形加工できるものでなければならない。良好な円形加工性は、加工温度での光重合性フレキソ印刷エレメントのメルト・フロー・インデックスと相関している。これが高いほど、プレートの円形加工性は良好である。１００℃の温度および荷重５ｋｇでの光重合性層のメルト・フロー・インデックスを、円形加工性の尺度として用いた。
【先行技術文献】
【特許文献】
【００１７】
【特許文献１】国際公開第２００４／０９２８４１号パンフレット
【非特許文献】
【００１８】
【非特許文献１】"Technik des Flexodrucks", page 73 et seq., Coating Verlag, St. Gallen, 1999。
【発明の概要】
【発明が解決しようとする課題】
【００１９】
本発明の目的は、異方性フレキソ印刷エレメントを生じることなく、相対的に高い硬度を有するフレキソ印刷プレート、特には基材シートを持たない厚さ６ｍｍの層でのＤＩＮ５３５０５に従った測定でエラストマー層のショアＡ硬度が少なくとも６６°ショアＡであるフレキソ印刷プレートに加工することができる改良された光重合性フレキソ印刷エレメントを提供することにあった。
【００２０】
本発明の目的は特に、ＷＯ２００４／０９２８４１に記載の方法によって製造可能であり、なおかつ非常に良好なコピーを与える光重合性で円柱形の連続シームレスフレキソ印刷エレメントを提供することにあった。特に、製造されるフレキソ印刷プレートは、印刷時におけるトーン値のわずかな上昇と大きなトーン値範囲を与えるべきであり、異方性をもってはならない。光重合性レリーフ形成層は、良好な円形加工性および許容される未処理層可塑性を有するべきである。
【課題を解決するための手段】
【００２１】
驚くべきことに、光重合性のレリーフ形成層に特殊なモノマーを用いることで、許容される未処理層可塑性を有しなおかつ光重合性層の良好な円形加工性を有する、相対的に硬いが実質的に異方性のないフレキソ印刷エレメントが提供されることが見出された。
【００２２】
したがって本発明は、少なくとも
寸法安定な基材、ならびに
各場合で光重合性レリーフ形成層の全成分の総量に基づいて、
アルケニル芳香族から形成される少なくとも一つのブロックおよび１，３−ジエンから形成される少なくとも一つのブロックを有する少なくとも一つの熱可塑性エラストマーブロックコポリマーを含む、４０から９０重量％の結合剤、
０．１から２０重量％のエチレン性不飽和モノマーＭ、
０．１から５重量％の光開始剤、および
１から４０重量％の可塑剤を含む前記レリーフ形成層
を有する、硬質フレキソ印刷プレート製造のための光重合性フレキソ印刷エレメントであって、
前記光重合性レリーフ形成層がモノマーＭとして一般式Ｅｎ−Ｒｎの少なくとも一つのエチレン性不飽和モノマーＭ１（Ｅは、エチレン性不飽和基を表し、ｎは１から３の自然数を表し、Ｒｎは少なくとも６個の炭素原子を有し、別の脂肪族直鎖もしくは分岐炭化水素基によって置換されていてもよい脂環式の飽和または不飽和炭化水素基を表す）を含み、さらに、１以上の別のモノマーＭ２を含んでいてもよいことを特徴とする、前記光重合性フレキソ印刷エレメントに関するものである。
【００２３】
本発明による光重合性フレキソ印刷エレメントは、プレート状フレキソ印刷エレメントおよび円柱形、好ましくは連続シームレスフレキソ印刷エレメントの両方であることができる。本発明の好ましい実施形態において、フレキソ印刷エレメントは円柱形フレキソ印刷エレメントである。
【００２４】
本発明はさらに、円柱形フレキソ印刷エレメント製造のための剥離可能な一時的基材シート、適宜にエラストマー基材層、光重合性のレリーフ形成層および剥離可能な一時的カバーシートを含む層複合体に関するものである。
【発明を実施するための形態】
【００２５】
好適な寸法安定な基材は、例えばプレート、シートまたは円柱管であるフレキソ印刷プレート技術から公知の基材である。基材の材料は、例えばスチールもしくはアルミニウムなどの金属または例えばポリエチレンテレフタレート、ポリブチレンテレフタレート、ポリエチレンナフタレートまたはポリカーボネートなどのプラスチック類であることができる。基材は、通常の接着促進層で処理されたものであってもよい。
【００２６】
光重合性のレリーフ形成層中に存在する光重合性材料は、少なくとも一つの熱可塑性エラストマーブロックコポリマー、少なくとも一つのエチレン性不飽和モノマー、少なくとも一つの光開始剤および少なくとも一つの可塑剤および適宜にさらに別の成分を含む。
【００２７】
熱可塑性エラストマーブロックコポリマーは、アルケニル芳香族から形成される少なくとも一つのブロックおよび１，３−アルカジエン類から形成される一つのブロックを含む。アルケニル芳香族は、例えばスチレン、α−メチルスチレンまたはビニルトルエンであることができる。スチレンが好ましい。スチレン−ブタジエン型（中間ブロック：ブタジエン相）、スチレン−イソプレン型（中間ブロック：イソプレン相）またはスチレン−ブタジエン−イソプレン型（中間ブロック：ブタジエン−イソプレン相）のブロックコポリマーを用いることが可能である。ブロックコポリマーは、直鎖、分岐またはラジアル（radial）ブロックコポリマーであることができる。通常それはＡ−Ｂ−Ａ型の３ブロックコポリマーであるが、Ａ−Ｂ型の２ブロックコポリマーまたは複数の交互のエラストマーおよび熱可塑性ブロックを有するもの、例えばＡ−Ｂ−Ａ−Ｂ−Ａであることもできる。２種類以上の異なるブロックコポリマーの混合物を用いることも可能である。市販の３ブロックコポリマーは、一定の割合で２ブロックコポリマーを含むことが非常に多い。ジエン単位は、１，２−または１，４−連結されていることができる。さらに、スチロフレックス（Styroflex、登録商標）の名称で入手可能なスチレンの末端ブロックおよびランダムなスチレン−ブタジエン中間ブロックを有する熱可塑性エラストマーブロックコポリマーを用いることが可能である。当然のことながら、レリーフ形成層の特性に悪影響を与えないのであれば、複数の熱可塑性エラストマー結合剤の混合物を用いることも可能である。
【００２８】
好ましい実施形態では、スチレン−ブタジエン型の結合剤を用いる。特に好ましい結合剤は、スチレン−ブタジエン型の直鎖、ラジアルまたは分岐のブロックコポリマーである。これらのブロックコポリマーは、平均分子量Ｍｗ（重量平均）が８００００から２５００００ｇ／ｍｏｌ、好ましくは８００００から１５００００ｇ／ｍｏｌ、特に好ましくは９００００から１３００００ｇ／ｍｏｌであり、スチレン含有率が２０から４０重量％、好ましくは２０から３５重量％、特に好ましくは２０から３０重量％である。
【００２９】
本発明の別の好ましい実施形態では、結合剤はスチレン−イソプレン型のものである。スチレン−イソプレン型の好ましい結合剤は、基本的には１３から４０重量％、好ましくは１３から３５重量％、特に好ましくは１４から３０重量％のスチレンを含む。
【００３０】
前記ブロックコポリマーに加えて、光重合性層はブロックコポリマーとは異なるさらなるエラストマー結合剤を含むこともできる。二次（secondary）結合剤とも称されるそのような追加の結合剤を用いると、光重合性層の特性を改変することができる。基本的に、前記二次結合剤の量は、使用される全結合剤の総量基準で２５重量％を超えてはならない。好ましくは、その量は１５重量％を超えず、特に好ましくは１０重量％を超えず、とりわけ好ましくは前記のアルケニル芳香族および１，３−ジエンのブロックコポリマーのみが存在する。
【００３１】
結合剤の総量はこの場合、レリーフ形成層の全構成成分の合計に基づいて４０から９０重量％、好ましくは４５から７５重量％、特に好ましくは５０から７０重量％である。
【００３２】
光重合性レリーフ形成層はさらに、少なくとも一つのエチレン性不飽和モノマーＭを含む。使用されるモノマーＭは結合剤と適合性であり、少なくとも一つの重合可能なエチレン性不飽和基を有する。エチレン性不飽和モノマーまたはモノマーＭ１に加えて、さらに別のエチレン性不飽和モノマーＭ２が存在してもよい。
【００３３】
モノマーＭ１は、結合剤のポリアルカジエンブロックと、すなわち３ブロックコポリマーの場合の中間ブロックと適合性である。好適なモノマーＭ１は、一般式Ｅｎ−Ｒｎを有し、Ｒｎはｎ価の炭化水素基を表し、Ｅはエチレン性不飽和基を表し、ｎは１から３、好ましくは１または２の自然数を表す。エチレン性不飽和基は好ましくは、アクリレート基またはメタクリレート基である。好ましくは、２個のエチレン性不飽和基Ｅ、特には２個の（メタ）アクリレート基を有する少なくとも一つのモノマーＭ１を用いる。
【００３４】
本発明によれば、炭化水素基Ｒｎは、脂環式の飽和もしくは不飽和炭化水素基であり、それは少なくとも６個の炭素原子を有し、さらに別の脂肪族の直鎖もしくは分岐の炭化水素基によって置換されていてもよい。本明細書では、脂環式という用語は、通常の意味で使用され、すなわち環状構造要素を有する飽和または不飽和脂肪族炭化水素基について使用される。したがって、これらは芳香族炭化水素基ではない。脂環式基は、単環式の基または多環式の基、特には２環式または３環式の基であることができる。飽和脂環式基が好ましい。好ましい基は、構造要素として、少なくとも一つの５員環および／または６員環を含む。
【００３５】
好ましいモノマーＭ１は、下記のモノマーからなる群から選択される。すなわち、
Ｍ１ａ：一般式Ｈ２＝ＣＲ−Ｃ（Ｏ）Ｏ−Ｒ１のモノ（メタ）アクリレート（ＲはＨまたはメチル基を表し、Ｒ１は６から２０、好ましくは６から１６個の炭素原子を有する一価の脂環式炭化水素基である）、および
Ｍ１ｂ：一般式Ｈ２＝ＣＲ−Ｃ（Ｏ）Ｏ−Ｒ２−Ｏ（Ｏ）Ｃ＝ＣＨ２のジ（メタ）アクリレート（ＲはＨまたはメチル基を表し、Ｒ２は１０から２０、好ましくは１２から２０個の炭素原子を有する二価の脂環式炭化水素基である）。
【００３６】
好適なモノマーＭ１ａの例には、（メタ）アクリル酸シクロヘキシル、（メタ）アクリル酸４−ｔｅｒｔ−ブチルシクロヘキシルなどの（メタ）アクリル酸置換シクロヘキシル、（メタ）アクリル酸イソボルニルおよび（メタ）アクリル酸ジシクロペンタジエニルがある。
【００３７】
好適なモノマーＭ１ｂの例には、トリシクロデカンジメタノールジアクリレートおよびトリシクロデカンジメタノールジメタクリレートがある。
【００３８】
モノマーＭ１は特に好ましくは、トリシクロデカンジメタノールジアクリレートである。
【００３９】
ポリアルカジエン相との適合性のため、本発明に従って使用されるモノマーＭ１は、ポリアルカジエン相で優先的に蓄積し、したがってポリアルカジエン相の体積を増加させるようである。これは効果的に、フレキソ印刷プレートの特性を上昇させ、同時に円柱形または棒状の相を与えるスチレン相の配向性を抑制するようである。
【００４０】
当然のことながら、種々のモノマーＭ１の混合物も用いることができる。通常、モノマーＭ１の量は、レリーフ形成層の全構成成分の合計に基づいて０．１から２０重量％、好ましくは０．５から１８重量％、特に好ましくは２から１５重量％、とりわけ好ましくは４から１３重量％、例えば６から１３重量％である。
【００４１】
本発明に従って使用されるモノマーＭ１に加えて、モノマーＭ１とは異なる別のコモノマーＭ２を用いることもできる。使用可能なコモノマーＭ２は特には、アクリル酸もしくはメタクリル酸の１官能性もしくは多官能性のアルコール、アミン、アミノアルコールもしくはヒドロキシエーテルとのエステルもしくはアミドがあり、ヒドロキシエステル、フマル酸もしくはマレイン酸とアリル化合物のエステル、アクリル酸もしくはメタクリル酸のエステルまたはアミドが好ましい。ジアクリル酸１，４−ブタンジオール、ジアクリル酸１，６−ヘキサンジオール、ジメタクリル酸１，６−ヘキサンジオール、ジアクリル酸１，９−ノナンジオール、トリ（メタ）アクリル酸トリメチロールプロパン、フマル酸ジオクチルおよびＮ−ドデシルマレイミドが好ましく、ジアクリル酸１，６−ヘキサンジオールが特に好ましい。通常、コモノマーＭ２の量は、レリーフ形成層の全構成成分の合計に基づいて０から１０重量％、好ましくは０から８重量％、特に好ましくは０から６重量％である。
【００４２】
別のモノマーＭ２が光重合性レリーフ形成層に存在する場合、モノマーＭ１：Ｍ２の重量比は少なくとも１：１、好ましくは少なくとも１．５：１、特に好ましくは少なくとも２：１、とりわけ好ましくは少なくとも３：１でなければならない。それは好ましくは１０：１以下である。前記層における全てのモノマーＭ１およびＭ２の総量は、レリーフ形成層の全構成成分の合計に基づいて０．１から２０重量％、好ましくは０．５から１８重量％、特に好ましくは２から１５重量％、とりわけ好ましくは４から１８重量％、例えば８から１５重量％である。
【００４３】
本発明の好ましい実施形態において、光重合性のレリーフ形成層は、モノマーＭとして、少なくとも一つのモノマーＭ１ｂおよび少なくとも一つのモノマーＭ２を含み、Ｍ１：Ｍ２の比は少なくとも３：１であり、好ましくは１０：１以下である。Ｍ２は好ましくは、２個の（メタ）アクリレート基を有するモノマーである。
【００４４】
本発明の特に好ましい実施形態において、光重合性のレリーフ形成層は、モノマーＭ１として、少なくともトリシクロデカンジメタノールジアクリレートおよび別のモノマーＭ２を少なくとも３：１、好ましくは１０：１の比率で含み、トリシクロデカンジメタノールジアクリレートおよび別のモノマーＭ２の総量は好ましくは１０から１５重量％である。この実施形態において、Ｍ２は好ましくは１，６ジアクリル酸−ヘキサンジオールである。
【００４５】
光重合性のレリーフ形成層はさらに、少なくとも一つの光開始剤または光開始剤系を含む。好適な開始剤の例には、ベンゾインまたはメチルベンゾインもしくはベンゾインエーテルなどのベンゾイン誘導体、ベンジルケタール類などのベンジル誘導体、アシルアリールホスフィンオキサイド類、アシルアリールホスフィン酸エステル類、多核キノン類またはベンゾフェノン類がある。レリーフ形成層中の光開始剤の量は、レリーフ形成層の全構成成分の量に基づいて基本的に０．１から５重量％、好ましくは０．５から４重量％、特に好ましくは１から３重量％である。
【００４６】
本発明によれば、レリーフ形成層はさらに可塑剤を含む。異なる可塑剤の混合物を用いることも可能である。好適な可塑剤の例には、高沸点パラフィン系、ナフテン系または芳香族系鉱油などの変性および未変性の天然オイルおよび天然樹脂、オリゴスチレン、高沸点エステル類、オリゴマーのスチレン−ブタジエンコポリマー、オリゴマーのα−メチルスチレン／ｐ−メチルスチレンコポリマー、液体オリゴブタジエン類、特には分子量が５００から５０００ｇ／ｍｏｌのものなどの合成オリゴマー類または樹脂類、あるいは液体オリゴマーのアクリロニトリル−ブタジエンコポリマーまたはオリゴマーのエチレン−プロピレン−ジエンコポリマーなどがある。別の例としてはポリブタジエンオイル、高沸点脂肪族エステルおよび鉱油または液体イソプレンゴム、好ましくは分子量が５００から５０００ｇ／ｍｏｌであって２５℃での粘度が５００から２０００００ｍＰａであるものがある。相対的に高い架橋密度となり、したがって１，２−ビニル基含有率が低いポリブタジエンオイルと比較して硬いプレートが得られることから、特に好ましい可塑剤は、１，２−ビニル基の割合が高いポリブタジエンオイルである。通常、ビニル基の合計含有量に基づく１，２−ビニル基の割合は＞１０％であり、好ましくは＞２５％、特に好ましくは＞４０％である。通常、可塑剤含有率は、０から４０重量％、好ましくは１０から３５重量％、特に好ましくは１５から３０重量％である。
【００４７】
光重合性レリーフ形成層はさらに、代表的な添加剤を含むことができる。そのような添加剤の例には、色素、熱重合阻害剤、増量剤および酸化防止剤がある。しかしながら、そのような添加剤の量は、基本的に、レリーフ形成層の全成分の量に基づいて１０重量％を超えるものではなく、好ましくは５重量％を超えない。
【００４８】
光重合性レリーフ形成層の未処理層可塑性（光重合／現像前）は、通常は５から１６であり、好ましくは８から１５である。未処理層可塑性は、光重合性レリーフ形成層の初期層厚と、５０ｇの重しを１分間負荷した後の層厚との差であり、その差は初期値の％で表す。
【００４９】
光重合性レリーフ形成層（光重合／現像前）のメルト・フロー・インデックス（ＭＶＲ）は、通常５から５０ｃｍ３／１０分、好ましくは８から５０ｃｍ３／１０分である。メルト・フロー・インデックス（ＭＶＲ）は、ＤＩＮＩＳＯ１１３３に記載の方法に従い、温度１００℃、荷重５ｋｇで測定する。
【００５０】
特殊なモノマーを使用することで、フレキソ印刷プレートのレリーフ層、すなわち重合によって光重合性層から得られる光重合レリーフ層の硬度は、本発明によれば、ＤＩＮ５３５０５に従って少なくとも６６°ショアＡである。測定方法は、実験の部に詳細に記載されている。通常、光重合層のショアＡ硬度は、６６から９０°ショアＡ、好ましくは６６から８５°ショアＡ、特に好ましくは６８から８５°ショアＡである。
【００５１】
通常、フレキソ印刷プレートのレリーフ層の異方性係数は、１．２未満、好ましくは１．１未満である。異方性係数ＡＦは以下のように定義される：
σＭＤ（１２５％）＞σＴＤ（１２５％）の場合は、ＡＦ＝σＭＤ（１２５％）／σＴＤ（１２５％）
σＴＤ（１２５％）＞σＭＤ（１２５％）の場合は、ＡＦ＝σＴＤ（１２５％）／σＭＤ（１２５％）
[上記式中、
σＭＤ（１２５％）は、１２５％伸長での押出方向における引張応力であり、
σＴＤ（１２５％）は、１２５％伸長での押出方向に対して横断する方向の引張応力である]。
【００５２】
エラストマー基材層が、非粘着性剥離層でコーティングされていてもよい基材シート上に存在していてもよい。加工条件下で、エラストマー基材層は可融性および流動性を有し、裏側からの露光または前露光後であっても、中空シリンダーに貼り付けられた接着促進層または粘着テープに対して十分に高い粘着力を有する。基材層は、光化学的に架橋可能なものであってもよい。
【００５３】
エラストマー基材層は、機械的特性に関して、使用されていない基材シートに代わるものとすることができる。したがって、剛性の基材シートが存在しないにも拘わらず、印刷において始動エッジ（start-up edges）の形成がない。にもかかわらず、基材シートとは対照的に、エラストマー基材層は加工条件下で可融性かつ流動性である。さらに、基材層は、光重合性レリーフ形成層より、中空シリンダーに貼り付けられた接着促進層に対して高い粘着力を有することができる。テープの隙間は、基材層の硬度および剛性によって埋められる。光重合性レリーフ形成層は、エラストマー基材層上に存在する。
【００５４】
光重合性レリーフ形成層と同様、エラストマー基材層も、少なくとも一つのエラストマー結合剤を含む。
【００５５】
とりわけ好ましくはエラストマー基材層中に存在するエラストマー結合剤は、Ａ−Ｂ−Ａ型の３ブロックコポリマー、（ＡＢ）ｎ型のラジアルブロックコポリマー（Ａはスチレンであり、Ｂはジエンである）、およびスチレンおよびジエンの統計的（statistical）コポリマーおよびランダムコポリマーである。エラストマー基材層の場合、エラストマー結合剤の総量は１００重量％以下であることができる。通常、それは７５から１００重量％、好ましくは８５から１００重量％、特に好ましくは９０から１００重量％である。
【００５６】
本発明による光重合性フレキソ印刷エレメントは、基本的に当業者に公知の方法、例えば溶融押出、鋳造または積層によって、１段階または多段階の製造工程で製造することができる。最初にレリーフ形成層の構成成分を、押出機内で加熱しながら互いに混和する、溶融押出による製造が好ましい。シート状フレキソ印刷エレメントの製造の場合、押出機からの光重合性材料を、スロットダイから２枚のシートの間に入れることができ、層複合体をカレンダリング処理することができ、シートの種類は所望の用途によって決まる。この場合シートは、光重合性層または容易に剥離可能な（一時的）シートに対して良好な粘着力を有するシートであることができる。シート状フレキソ印刷エレメントの製造の場合、通常は強力に接着する基材シートおよび剥離可能なカバーシートを用いる。下記に記載の工程によって層をさらに加工して円柱形フレキソ印刷エレメントを得ようとする場合、２枚の剥離可能なシートを用いる。光重合性円柱形フレキソ印刷エレメントの製造の場合、環状押出によって、シームレス層を円柱形基材に直接貼り付けることもできる。光重合性層の厚さは、通常は０．４から７ｍｍであり、好ましくは０．５から４ｍｍ、特に好ましくは０．７から２．５ｍｍである。
【００５７】
円柱形連続シームレスフレキソ印刷エレメントの製造およびそれのさらなる加工による連続シームレス印刷プレートの提供は、ＷＯ２００４／０９２８４１に記載の方法に基づいて行うことができる。
【００５８】
したがって、円柱形連続シームレス光重合性フレキソ印刷エレメントは、
ａ）剥離可能な一時的基材シート、適宜にエラストマー基材層、特許請求の範囲に記載の光重合性レリーフ形成層および剥離可能な一時的カバーシートを有している層複合体を提供する段階、
ｂ）接合すべき層複合体の縁部をカットして一定の大きさとする段階、
ｃ）回転可能に取り付けられた支持シリンダーに中空シリンダーを押し当て、固定する段階、
ｄ）中空シリンダーの外側表面に接着促進層を付与する段階、
ｅ）カットして一定の大きさとなった、前記光重合性レリーフ形成層、適宜に前記エラストマー基材層および前記剥離可能なカバーシートを有する層複合体を、前記光重合性レリーフ形成層または前記エラストマー基材シートと共にあった前記一時的基材シートを剥離した後に、前記接着促進層が設けられた前記中空シリンダーに貼り付ける段階、
ｆ）光重合性材料の層から前記カバーシートを剥離する段階、
ｇ）切り口同士が互いに接合されるまで、中空シリンダー上の光重合性層の表面を、回転するカレンダーロールと接触させることで、切り口同士を光重合性層の融点以下の温度で接合する段階、ならびに
ｈ）処理された中空シリンダーを前記支持シリンダーから外す段階、
によって製造される。
【００５９】
しかしながら、円柱形フレキソ印刷エレメントは、他の技術によっても製造可能である。
【００６０】
事前作製の光重合性材料の層を、ＷＯ２００４／０９２８４１による方法用の出発材料として製造する。その光重合性層は、中空シリンダーに貼り付ける前に裏からの化学光に前露光してもよい。前露光は、原則として、段階（ｂ）で層複合体をカットして一定の大きさとする前に行うことで、縁領域であっても均質かつ均一な前露光が確保されるようにすべきである。ＵＶに対して透明なスリーブを用いたとしたら、前露光は、層のスリーブへの付与後にスリーブ内部から行うこともできる。次に、接合すべく提供される層複合体の縁部をカットして一定の大きさとする。
【００６１】
接合すべき縁部の一定の大きさへのカットは、好ましくはマイターカットによって行う。
【００６２】
基材として使用される中空シリンダーは、エアシリンダーに搭載するのに好適な、すなわち圧縮空気の影響下で若干拡張することができる一般的な中空シリンダーである。そのような中空シリンダーは、スリーブ、ベーシック（basic）スリーブなどとも称される。
【００６３】
次に、使用される中空シリンダーを回転可能に取り付けられた支持シリンダーの上に押し当て、中空シリンダーが支持シリンダーとしっかりと合体するように固定する。支持シリンダーは、次のカレンダリング処理工程のために中空シリンダーをじっかりと保持する。
【００６４】
その後、接着促進層を中空シリンダーの外側表面に貼り付ける。接着促進層は、カレンダリング処理工程中は支配的な高温であっても良好な接着力を与えるものでなければならない。それは特に、非常に良好な剪断強度を与えることで、カレンダリング処理工程時に光重合性層が中空シリンダーの表面上で滑らないようにするものでなければならない。接着促進層は、中空シリンダーの表面に設けられた好適な接着促進コーティングであることができる。また一方、接着促進層は好ましくは、両面接着シートである。特に、接着シートは、さらに減衰フォーム層を有するフォーム接着シートであることができる。
【００６５】
次に、接着促進層が設けられた中空シリンダーに光重合性層を貼り付ける。接合させるべき層複合体の縁部がマイターカットによってカットされ一定サイズとされていれば、マイターカットを施した端部は、重複せずに実質的に順に重なった状態となる。層を貼り付けた後、非粘着性剥離層がある場合はそれを含めた一時的カバーシートを、光重合性材料の層から剥離する。
【００６６】
次に、切り口同士を接合する。切り口を接合するには、中空シリンダー上の光重合性層の表面を、切り口同士が互いに接合するまで、回転するカレンダーロールと接触させる。支持シリンダーとカレンダーロールは、反対方向に回転させる。必要なカレンダー圧は、支持シリンダーとカレンダーロールの間の距離を調節することにより、光重合性層の種類に応じて当業者が決定する。カレンダリング処理の温度は、光重合性層の種類および所望の特性によって決まる。しかしながら本発明によれば、カレンダリング処理ロールの温度を調節して、光重合性層の温度が常にそれの融点以下となるようにする。内部から加熱されるカレンダーロール、ＩＲラジエータまたは加熱ガス流を用いることで、熱を供給することが便利である。当然のことながら、熱源を組み合わせることもできる。基本的に、カレンダリング処理時の温度は、各場合において光重合性層の表面で測定して８０から１４０℃、好ましくは９０から１３０℃である。基本的に、隙間を完全に閉じるには約１５分が必要であり、この時間も当然のことながら、選択した温度および圧力によって決まる。
【００６７】
継ぎ目を密閉し、適宜に冷却を行った後、加工中空シリンダー／完成スリーブを、支持シリンダーから再度取り外す。
【００６８】
光重合性フレキソ印刷エレメントをさらに加工して完成品のフレキソ印刷プレートを得る工程は、各種技術によって行うことができる。フレキソ印刷エレメントは、例えば原則として公知の方法で画像通りに露光することができ、次にレリーフ形成層の未露光部分を、好適な現像工程によって除去することができる。画像通りの露光は、基本的に、光重合性フレキソ印刷エレメントを写真用マスクで覆い、そのマスクを介して露光することで実施することができる。
【００６９】
しかしながら好ましくは、画像形成は、デジタルマスクによっては行わない。そのようなマスクは、イン・サイツ（in situ）マスクとも称される。これに関しては、最初に、デジタル画像形成可能層を光重合性レリーフ形成層に貼り付ける。そのデジタル画像形成可能層は、好ましくはＩＲ−アブレーション層、インクジェット層またはサーモグラフィーで描出可能な層である。
【００７０】
ＩＲアブレーション層またはマスクは、化学光の波長に対して不透明であり、通常は結合剤および例えばカーボンブラックなどの少なくとも一つのＩＲ吸収剤を含む。カーボンブラックは、層の不透明性を確保するものでもある。ＩＲレーザーによって、ＩＲアブレーション層にマスクを書き込むことができる。すなわち、層にレーザー光を当てた箇所で層が分解および除去される。ＩＲアブレーションマスクを用いるフレキソ印刷エレメントの画像形成の例は、例えばＥＰ−Ａ６５４１５０またはＥＰ−Ａ１０６９４７５に開示されている。
【００７１】
インクジェット層の場合、インクジェットインクで描出可能であって化学光に対して透明である層、例えばゼラチン層を用いる。不透明インクを用いるインクジェットプリンターによって、その層の上にマスクを設ける。ＥＰ−Ａ１０７２９５３に例が開示されている。
【００７２】
サーモグラフィー層は、熱の影響下に黒色となる物質を含む層である。そのような層は、例えば結合剤および有機銀塩を含み、感熱プリントヘッドを有するプリンダーによって画像化することができる。ＥＰ−Ａ１０７０９８９に例が開示されている。
【００７３】
デジタル画像形成可能層は、個々の層の全ての構成成分を好適な溶媒に溶解または分散させ、その溶液を円柱形フレキソ印刷エレメントの光重合性層に塗布し、次に溶媒を蒸発させることで製造することができる。デジタル画像形成可能層の形成は、例えば吹き付けまたはＥＰ−Ａ１１５８３６５に記載の技術によって行うことができる。
【００７４】
デジタル画像形成可能層を形成した後、個々の好適な技術によって後者を画像形成し、基本的に公知の方法で、得られたマスクからの化学光で光重合性層を露光する。好適な化学光、すなわち化学的に「活性な」光は、特にはＵＶＡまたはＵＶ／ＶＩＳ光である。プレート形状フレキソ印刷エレメント用の露光ユニットおよび円柱形フレキソ印刷エレメントの均一露光用の回転円柱露光ユニットが市販されている。
【００７５】
画像通りに露光された層の現像は、溶媒または溶媒混合物によって従来法で行うことができる。レリーフ層の露光されていない部分、すなわちマスクによって覆われている部分は現像液での溶解によって除去されるが、露光部分、すなわち架橋した部分は残る。マスクまたはマスクの残り部分も、成分が現像液に可溶である場合は現像液から同様に除去される。マスクが現像液に可溶でない場合、適宜に現像の前に、第２の溶媒を用いてそれを除去する。
【００７６】
現像は、熱で行うこともできる。熱現像では、溶媒を使用しない。代わりに、画像通りの露光後に、レリーフ形成層を吸収性材料と接触させ、加熱する。吸収性材料は例えば、例えばナイロン、ポリエステル、セルロースまたは無機材料を含む多孔性不織布である。レリーフ形成層の重合していない部分が液体となり、不織布によって吸収されるような温度まで、それを加熱する。次に、飽和した不織布を除去する。熱現像の詳細は、例えばＵＳ３２６４１０３、ＵＳ５１７５０７２、ＷＯ９６／１４６０３またはＷＯ０１／８８６１５によって開示されている。マスクは、前もって好適な溶媒によって除去するか、熱で除去してもよい。
【００７７】
印刷準備の整ったフレキソ印刷プレート、すなわち光重合した層のレリーフ層は、本発明によれば、ＤＩＮ５３５０５に従って少なくとも６６°ショアＡの硬度を有する。通常、光重合した層のショアＡ硬度は、６６から９０°ショアＡ、好ましくは６６から８５ショアＡ、とりわけ好ましくは６８から８５°ショアＡである。
【００７８】
光重合性フレキソ印刷エレメントからのフレキソ印刷プレートの製造は、直接レーザー彫刻によって行うこともできる。この方法では、最初に光重合性層の全容積を、マスクを用いずに、化学光、電子ビームまたはγ線で完全に架橋する。その後、１以上のレーザーを用いて、架橋された層に印刷レリーフを彫刻する。
【００７９】
均一な架橋は、上記のように、一般的なフレキソ印刷プレート用露光ユニットを用いて行うことができる。また一方で特に有利にはそれは、特に円柱形の連続シームレスフレキソ印刷プレートの場合に、ＷＯ０１／３９８９７に記載の方法と同様にして行うこともできる。ここで、露光は空気より重い不活性ガス、例えばＣＯ２またはＡｒの存在下に行う。そのためには、光重合性円柱形フレキソ印刷エレメントを、不活性ガスが充填されており、壁面には好ましくは反射性材料、例えばアルミニウムホイルの裏張りが施されている浸漬（emersion）槽中に入れる。そのためには、基本的に、化学光の一般的なＵＶまたはＵＶ／ＶＩＳ源を用いることが可能である。実質的に可視光を発し、ＵＶ光を出さないかＵＶ光の発生がごくわずかである線源を用いることが好ましい。３００ｎｍを超える波長を有する光を発する光源が好ましい。例えば、一般的なハロゲンランプまたはＵＶＡ管を用いることができる。
【００８０】
直接レーザー彫刻では、レリーフ層は、十分な強度のレーザービームに曝露される領域では、除去または少なくとも剥離される程度にレーザー光を吸収する。その層は好ましくは、事前に溶融することなく、蒸発または熱的もしくは酸化的に分解することで、それの分解生成物は高温のガス、蒸気、煙または微粒子の形で層から除去される。
【００８１】
特に、波長９０００ｎｍから１２０００ｎｍを有するレーザーは、本発明に従って使用されるレリーフ形成層の彫刻に好適である。ここでは、ＣＯ２レーザーを特に挙げることができる。レリーフ形成層で使用される結合剤は、彫刻を可能とする上で十分な程度までそのようなレーザーを吸収する。
【００８２】
有利には、次に、得られるフレキソ印刷プレートを、レーザー彫刻後のさらなる加工段階でクリーニングすることができる。場合によってはこれは、簡単に圧縮空気による吹き飛ばしまたはブラシによる払い落としによって行うことができる。しかしながら、その後のクリーニングにおいて、液体洗浄剤を用いて、ポリマー断面を完全に除去できるようにすることも好ましい。例えば、実質的に水および適宜に少量のアルコールを含み、クリーニングプロセスを行いやすくするための例えば界面活性剤、乳化剤、分散剤または塩基などの補助剤を含むことができる水性クリーニング剤が好適である。ＥＰ−Ａ４６３０１６に開示のような油中水系乳濁液も好適である。好ましく使用される洗浄剤は、クリーニング工程中にレリーフ層を実質的に膨潤させずに、レーザー彫刻の途中でフレキソ印刷エレメントのレリーフ上に蓄積している分解生成物を除去することができる少なくとも一つの有機成分を有するものである。そのような洗浄剤は、例えばＷＯ２００５／１１３２４０に開示されている。
【００８３】
モノマーＭ１を本発明に従って使用することで、より硬質であるにも拘わらず異方性のないフレキソ印刷プレートを得ることが可能となる。特性に関するさらなる詳細を、下記の実施例で説明する。
【００８４】
驚くべきことに、フレキソ印刷プレートの耐膨潤性も高くなる。印刷工程途中に印刷インク中に存在する溶媒によってフレキソ印刷プレートが過度に膨潤しないようにするため、高品質印刷には良好な耐膨潤性が重要である。印刷プレートが膨潤すると、印刷プレートの硬度が低下し、印刷操作が増えるに連れて印刷される画像に望ましくない変化が生じ、個々の画像要素または印刷プレート、特には個々のドットが広がることから、トーン値範囲が大きくなる。本発明によるフレキソ印刷エレメントにより、膨潤性が低い、すなわちより高い耐膨潤性を有するフレキソ印刷プレートが得られる。
【実施例】
【００８５】
以下の実施例により、本発明をさらに詳細に説明する。
【００８６】
実施例および比較例において、光重合性層が各場合で異なる組成を有する各種の円柱形連続シームレスフレキソ印刷エレメントを製造する。次に、フレキソ印刷エレメントを加工して円柱形連続シームレス印刷プレートを得て、それを調べる。
【００８７】
１）使用される光重合性レリーフ形成層の一般的製造方法
以下の実施例では、各場合で光重合性材料を押し出し、スロットダイから排出し、
（１）一方で、厚さ５μｍの非粘着性剥離層としてのエラストマーポリアミド（マクロメルト（Makromelt、登録商標）６９００）の層でコーティングされた剥離可能なＰＥＴ基材シートおよび別の厚さ１２５μｍの９４重量％のスチレン、５重量％のヘキサンジオールジメタクリレートおよび１％のベンジルジメチルケタールを含む基材層からなる基材エレメント、および
（２）他方で、剥離可能なカバーシートとしての、マクロメルト（登録商標）６９００の非粘着性剥離層でコーティングされたＰＥＴシート
の間でカレンダリング処理する。
【００８８】
基材層および光重合性層の複合材は、ＰＥＴシートを除いて、合計の厚さ１．１４ｍｍであった。
【００８９】
２）シームレス連続光重合性フレキソ印刷エレメントの一般的製造方法
シームレス／連続印刷プレートの製造の場合、最初に、覆うべきスリーブを、取り付け装置のエアシリンダーに押し当てる。その後、接着シートを取り付け台上でカットして一定の大きさとし、エアシリンダーを回転させ、シートを補助ロールとスリーブを設けたエアシリンダーの間の隙間にゆっくり挿入する。接着シートを回転によって送ることで、補助ロールがシートをスリーブ上に均一に押圧して、接着シートがスリーブにしっかりと気泡を含まずに貼り付く。その後、保護シートを接着シートから剥離させる。このようにすることで、スリーブには接着促進層が設けられる。次の段階で、基材シートを除去した後、カットして一定の大きさとすべき光重合性材料を、隙間に挿入し、送り、補助ロールを介してしっかりと押圧する。光重合性材料上に存在する基材層はいずれも光重合性材料上に残り、スリーブの方向に向けられる。光重合性材料を取り付けた後、覆われたスリーブを、カレンダリング処理ユニットのエアシリンダー上に押し当てる。カバーシートが剥離された後、カレンダーロールならびにスリーブ、接着促進層および光重合性層が設けられたエアシリンダーを互いに接触させ、回転させ、隙間を圧力および熱の作用下にカレンダリング処理することで閉じる。
【００９０】
３）シームレス連続光重合性フレキソ印刷エレメントをさらに加工して完成シームレス／連続印刷プレートを得る一般的方法
前段階で製造されたシームレス／連続印刷プレートを、デジタル画像形成可能層（ＤＳＬＩＩ８０溶液、Flint Group Printing Plates）でリングコーターを用いてコーティングし、レーザー（ESKO CDI COMPAKT）によって画像形成する。その後、画像形成した印刷プレートを回転円柱形露光ユニット（Flint Group Printing Plates）で露光し、洗浄液（ニロソルブ（nylosolv、登録商標）、Flint Group Printing Plates）によって回転洗浄機（Flint Group Printing Plates）で洗い、乾燥機（Flint Group Printing Plates）で４５℃にて１時間乾燥させ、回転円柱形露光ユニットで後露光する。
【００９１】
４）使用する原材料
クレイトン（Kraton、登録商標）Ｄ−１１０２：スチレン含有量２９．５重量％および硬度７０°ショアＡを有するＳＢＳブロックコポリマー（Kraton Polymers）（２ブロックの割合１７％）、
クレイトン（登録商標）Ｄ−１１９２：スチレン含有量３０重量％および硬度７０°ショアＡを有するＳＢＳブロックコポリマー（Kraton Polymers）（２ブロックの割合＜１％）、
クレイトン（登録商標）Ｄ−１１０１：スチレン含有量３１重量％および硬度７２°ショアＡを有するＳＢＳブロックコポリマー（Kraton Polymers）（２ブロックの割合１６％）、
ポリオール（Polyoel、登録商標）１３０：分子量約３０００ｇ／ｍｏｌ、２０℃での粘度２７００から３３００ｍＰａ・ｓおよび１，２−ビニル基の割合約１％を有するポリブタジエンオイル（Degussa）、
ニッソ（Nisso、登録商標）ＰＢＢ−１０００：分子量約９００から１３００ｇ／ｍｏｌであり、１，２−ビニル基の割合＞８５％および４５℃での粘度５から１５ポアズを有するポリブタジエンオイル（日本曹達）、
ラロマー（Laromer、登録商標）ＨＤＤＡ：１，６−ヘキサンジオール・ジアクリレート（ＢＡＳＦ）、
サルトマー（Sartomer、登録商標）８３３Ｓ：トリシクロデカンジメタノールジアクリレート（Sartomer）。
【００９２】
５）測定値の取得
５．１）メルト・フロー・インデックスの測定
未露光光重合性層のメルト・フロー・インデックス（ＭＶＲ）を、ＤＩＮＩＳＯ１１３３に記載の方法に従って、温度１００℃および荷重５ｋｇで測定した。
【００９３】
５．２）ショア硬度の測定
ショア硬度の測定は、ＤＩＮ５３５０５に従って実施した。そのために、実施例に相当する層を、厚さ１ｍｍで製造し、１５分間にわたるＵＶＡ光への均一露光によって架橋した（露光ユニットＦＩＩＩ、Flint Group Germany GmbH）。各場合で、各層型の厚さ１ｍｍの層６個を、順に重ねて、合計層厚６ｍｍとした。厚さ６ｍｍの積層物の硬度を、ＤＩＮ５３５０５に従い硬度測定装置（Ｕ７２／８０Ｅ型、Heinrich Bareiss Prufgeraetebau GmbH）を用いて測定した。
【００９４】
５．３）未処理層可塑性の測定
未処理層の可塑性の測定のため、未露光プレート１個に５０ｇの重り（直径４ｍｍ）を１分間乗せた。未処理層可塑性は、初期層厚と５０ｇ重り１分間の荷重後の層厚の差であり、その差は初期重量の％で示す。
【００９５】
５．４）異方性係数の測定
σＭＤ（１２５％）＞σＴＤ（１２５％）の場合はＡＦ＝σＭＤ（１２５％）／σＴＤ（１２５％）およびσＴＤ（１２５％）＞σＭＤ（１２５％）の場合はＡＦ＝σＴＤ（１２５％）／σＭＤ（１２５％）、（ここでσＭＤ（１２５％）＝押出方向に１２５％伸長にて、また、σＴＤ（１２５％）＝押出方向に対して横断する方向に１２５％伸長にて）に従って等方性係数ＡＦを計算する上で必要な引張応力を、ＺｗｉｃｋＺ２．５／ＴＮ１Ｓ型の引張強度試験器（Zwick GmbH & Co. KG）を用いて測定した。
【００９６】
異方性係数が条件ＡＦ≦１．２を満たす場合、フレキソ印刷エレメントは実用上は、実質的に等方性であると見なされる。
【００９７】
一般法に従って、下記の光重合性フレキソ印刷エレメントを製造し、各場合においてさらに加工してフレキソ印刷プレートを得た。層の組成および得られた測定値を、表１および２に挙げてある。
【００９８】
比較例Ｃ１
高品質ハーフトーン印刷用の代表的な硬質フレキソ印刷プレートの製造
一般法に記載の方法で、ＰＥＴシートを除いて厚さ１．１４ｍｍのフレキソ印刷エレメントを製造した。製造したプレートの硬度は、ＤＩＮに従って６２°ショアＡであった。異方性係数は１であり、未処理層の可塑性は１０．７％であった。
【００９９】
比較例Ｃ２およびＣ３
比較例Ｃ２およびＣ３では、比較例Ｃ１から始めて、結合剤を変えることでフレキソ印刷エレメントの硬度を得る試みを行った。クレイトンＤ−１１９２（スチレン含有量：３０％）およびクレイトンＤ−１１０１（スチレン含有量：３１％）では、クレイトンＤ−１１０２（スチレン含有量：２９．５％）と比較してスチレン含有量の高い２種類のゴムを用いた。
【０１００】
比較例Ｃ４からＣ６
比較例Ｃ４からＣ６では、モノマー含有量を変えることで、レリーフ形成層の硬度を得る試みを行った。比較例Ｃ１から始めて、モノマー含有量を８％から１５％に段階的に上昇させた。
【０１０１】
比較例Ｃ７からＣ１０
比較例Ｃ７からＣ１０では、比較例Ｃ４から始めて、可塑剤含有量を低下させるか（比較例Ｃ７およびＣ８）、ビニル基含有量の高い可塑剤を用いることでフレキソ印刷エレメントの硬度を上昇させる試みを行った。
【０１０２】
実施例１から４
実施例１から４では、モノマーとしてのＨＤＤＡ（いずれの場合も２重量％）に加えて、第２のモノマーであるサルトマー８３３Ｓ（トリシクロデカンジメタノールジアクリレート）を、８重量％または１３重量％の量で用いた。
【表１】
2010518437.tif 000002
【表２】
2010518437.tif 000003
【０１０３】
表２の結果から、実施例１から４で製造したレリーフ形成層が、比較例Ｃ１の層と比較してかなり硬いことがわかる。製造されたプレートには異方性がなく、許容される未処理層可塑性を示す。５ｃｍ３／１０分というメルト・フロー・インデックスのため、光重合性層はＷＯ２００４／０９２８４１に記載の方法による円形加工性を有する。
【０１０４】
それとは対照的に、より高いスチレン含有量を有する結合剤を含む製剤（Ｃ２−Ｃ３、表１参照）からは硬い光重合層が得られるが、異方性挙動のために、それらは使用することができない。
【０１０５】
より高いモノマー含有量によって光重合層の硬度を実現しようとすると（Ｃ４からＣ６、表１）、モノマーの割合が増大するにつれてプレートの未処理層可塑性が不均一に上昇する。１０重量％のモノマー含有量だと、未処理層可塑性が１４％で、かろうじて許容できる未処理層可塑性となるが、この光重合層の硬度は６３．５°ショアＡでごくわずかしか高くなっていない。より高いモノマー量では、未処理層可塑性、したがって未露光光重合性層の低温フローが大きくなり過ぎる。まとめると、これらの実験からは、有意に硬さが大きい層をもたらす組成は得られない。
【０１０６】
可塑剤含有量を低下させることでより硬いプレートを得ようとする試み（Ｃ７からＣ１０、表１）では、より硬い光重合層が得られるが、それらは可塑性含有量がわずかに低下しても異方性である。ビニル基の含有量が高い可塑剤を用いると、やや硬度の高い光重合層が得られるが、この可塑剤の割合を低下させるとここでは異方性の層が得られる。まとめると、これらの実験からは、有意に硬さが大きい層をもたらす組成は得られない。
【０１０７】
印刷試験
比較例Ｃ１１
一般法に記載の方法に従って、比較例Ｃ４で製造される光重合性層を加工して、連続シームレス印刷プレートを得た。使用した接着促進層は、フォーム接着テープのロジャーズ（Rogers）ＳＡ２５２０（Rogers Corporation社より）であった。製造した印刷プレートを用いる下刷りを、プリマフレックス・プレス（Primaflex press）（Windmoeller & Hoelscher社より）で実施した。
【０１０８】
実施例５および６
実施例１および３で製造した光重合性層を、一般法に記載の方法に従って加工して、連続シームレス印刷プレートを得た。使用した接着促進層は、フォーム接着テープのロジャーズＳＡ２５２０（Rogers Corporation社より）であった。製造した印刷プレートを用いる下刷りを、プリマフレックス・プレス（Windmoeller & Hoelscher社より）で実施した。
【０１０９】
結果：下刷り時に得た印刷パターン（トーン値を変動させての試験パターン）を評価し、ドット面積パーセントに関する結果（＝フルトーン密度＝印刷基材への印刷インクの転写の完全性に関する尺度、ＤＩＮ１６６００に従った密度計による測定）、トーン値範囲および３０％スクリーンでのトーン値における上昇を、表３に挙げてある。
【表３】
2010518437.tif 000004
【０１１０】
表３からわかるように、実施例（Ｅ５およびＥ６）および比較例（Ｃ１１）の印刷プレートで、トーン値における同程度の小さい上昇が得られた。トーン値の上昇は一貫して小さいが、しかしながら、実施例Ｅ５およびＥ６ではドット面積パーセントは大幅に高くなっている。実施例Ｅ５およびＥ６のトーン値範囲はまた、比較例Ｃ１１のそれより高い。
【０１１１】
膨潤実験
膨潤実験のため、各場合で基材および基材シートを持たない完成レリーフ層の２×２ｃｍ２片（すなわち、コーティング層）を、膨潤液１０ｍＬ中に入れた。膨潤時間は、各場合で６０分であった。各場合において、膨潤前および６０分間の膨潤後に層厚を測定した。使用した膨潤液（１）は、エタノール、エトキシプロパノールおよび酢酸エチルの混合物（５０／４５／５）であった。これらの混合物は、フレキソ印刷インクで用いられる代表的な溶媒である。使用した膨潤液（２）は、ヘキサンジオール・ジアクリレートであった。これは、ＵＶ硬化性印刷インクの代表的な成分である。結果を表４に示す。
【表４】
2010518437.tif 000005
【０１１２】
結果から、本発明および実施例１によるフレキソ印刷プレートが、膨潤媒体１および膨潤媒体２の両方で、比較例４によるフレキソ印刷プレートより低い程度に膨潤することがわかる。
【手続補正書】
【提出日】平成21年10月7日(2009.10.7)
【手続補正１】
【補正対象書類名】特許請求の範囲
【補正対象項目名】全文
【補正方法】変更
【補正の内容】
【特許請求の範囲】
【請求項１】
少なくとも
寸法安定な基材、ならびに
各場合で光重合性レリーフ形成層の全成分の総量に基づいて、
アルケニル芳香族から形成される少なくとも一つのブロックおよび１，３−ジエンから形成される少なくとも一つのブロックを有する少なくとも一つの熱可塑性エラストマーブロックコポリマーを含む、４０から９０重量％の結合剤、
０．１から２０重量％のエチレン性不飽和モノマーＭ、
０．１から５重量％の光開始剤、および
１から４０重量％の可塑剤を含む前記レリーフ形成層、
を有する硬質フレキソ印刷プレート製造のための光重合性フレキソ印刷エレメントであって、
前記光重合性レリーフ形成層が、モノマーＭとして、一般式Ｈ２＝ＣＲ−Ｃ（Ｏ）Ｏ−Ｒ２Ｏ（Ｏ）Ｃ＝ＣＨ２で表される少なくとも１つのジ（メタ）アクリレートＭ１［式中、ＲはＨまたはメチル基を表し、Ｒ２は１０から２０の炭素原子を有する二価の脂環式の炭化水素基である］を含み、かつ
露光された光重合レリーフ形成層が少なくとも６６°ショアＡの硬度を有することを特徴とする、前記の光重合性フレキソ印刷エレメント。
【請求項２】
露光された前記光重合レリーフ形成層が１．２を超えない、請求項１に記載の光重合性フレキソ印刷エレメント。
【請求項３】
前記光重合性レリーフ形成層が、ジ（メタ）アクリレートＭ１として、トリシクロデカンジメタノールジ（メタ）アクリレートを含有することを特徴とする、請求項１または２に記載の光重合性フレキソ印刷エレメント。
【請求項４】
前記レリーフ形成層が２から１５重量％のジ（メタ）アクリレートＭ１を含有することを特徴とする、請求項１から３のいずれか１項に記載の光重合性フレキソ印刷エレメント。
【請求項５】
前記光重合性レリーフ形成層が、さらなるモノマーＭ２を含有し、モノマー同士の重量比Ｍ１：Ｍ２が少なくとも１：１であることを特徴とする、請求項１から４のいずれか１項に記載の光重合性フレキソ印刷エレメント。
【請求項６】
前記光重合性レリーフ形成層が、熱可塑性エラストマーブロックコポリマーとして
スチレン−ブタジエンブロックコポリマーを含有することを特徴とする、請求項１から５のいずれか１項に記載の光重合性フレキソ印刷エレメント。
【請求項７】
前記光重合性レリーフ形成層が、熱可塑性エラストマーブロックコポリマーとしてスチレン−イソプレンブロックコポリマーを含有することを特徴とする、請求項１から６のいずれか１項に記載の光重合性フレキソ印刷エレメント。
【請求項８】
未露光の前記光重合性レリーフ形成層の未処理層可塑性が５から１６％の範囲であることを特徴とする、請求項１から７のいずれか１項に記載の光重合性フレキソ印刷エレメント。
【請求項９】
未露光の前記光重合性レリーフ形成層のメルト・フロー・インデックスが、１００℃および荷重５ｋｇで、５から５０ｃｍ３／１０分の範囲であることを特徴とする、請求項１から８のいずれか１項に記載の光重合性フレキソ印刷エレメント。
【請求項１０】
中空シリンダー、前記中空シリンダー上の接着促進層、適宜にエラストマー基材層および請求項１から９のいずれか１項に記載の光重合性レリーフ形成層を含む、光重合性円柱形連続シームレスフレキソ印刷エレメント。
【請求項１１】
剥離可能な一時的基材シート、適宜にエラストマー基材層、請求項１から９のいずれか１項に記載の光重合性レリーフ形成層および剥離可能な一時的カバーシートを含む、光重合性円柱形連続シームレスフレキソ印刷エレメントの製造のための層複合体。
【請求項１２】
光重合性円柱形連続シームレスフレキソ印刷エレメントまたは円柱形連続シームレスフレキソ印刷プレートの製造における、請求項１１に記載の層複合体の使用。
【請求項１３】
請求項１０に記載の円柱形連続シームレス光重合性フレキソ印刷エレメントの製造方法であって、以下の工程、
ａ）剥離可能な一時的基材シート、適宜にエラストマー基材層、請求項１から１０のいずれか１項に記載の光重合性レリーフ形成層および剥離可能な一時的カバーシートを有している層複合体を提供する段階、
ｂ）接合すべき層複合体の縁部をカットして一定の大きさとする段階、
ｃ）回転可能に取り付けられた支持シリンダーに中空シリンダーを押し当て、固定する段階、
ｄ）中空シリンダーの外側表面に接着促進層を付与する段階、
ｅ）一定の大きさにカットされ、かつ前記光重合性レリーフ形成層、適宜に前記エラストマー基材層および前記剥離可能なカバーシートを有する層複合体を、前記光重合性レリーフ形成層または前記エラストマー基材シートと共にあった前記一時的基材シートを剥離した後に、前記接着促進層が設けられた前記中空シリンダーに貼り付ける段階、
ｆ）光重合性材料の層から前記カバーシートを剥離する段階、
ｇ）切り口同士が互いに接合されるまで中空シリンダー上の光重合性層の表面を、回転するカレンダーロールと接触させることで、切り口同士を光重合性層の融点以下の温度で接合する段階、ならびに
ｈ）加工された中空シリンダーを前記支持シリンダーから外す段階
を含む前記方法。
【請求項１４】
前記使用される接着促進層が両面接着テープである、請求項１３に記載の方法。
【請求項１５】
請求項１から９のいずれか１項に記載の光重合性フレキソ印刷エレメントまたは請求項１１に記載の層複合体の製造方法であって、以下の工程、
Ｉ  押出機中で加熱しながら前記光重合性レリーフ形成層の成分を十分に混和して、溶融した光重合性材料を得る段階、
ＩＩ  前記溶融光重合性材料を、エラストマー基材層でコーティングされていてもよい基材シートとカバーシートとの間にスロットダイを通して放出する段階、および
ＩＩＩ  前記形成された層複合体のカレンダリング処理を行う段階、
を有する前記方法。
【請求項１６】
ｉ）前記光重合性レリーフ形成層の画像通りの露光を行い、該露光されたレリーフ形成層の現像を行う段階、または前記光重合性レリーフ形成層の均一な露光を行い、前記露光されたレリーフ形成層にレーザーを用いて印刷レリーフを刻み込む段階、
をさらに有する、請求項１３または１４に記載の段階ａ）からｈ）によって円柱形連続シームレスフレキソ印刷プレートを製造する方法。
【国際調査報告】
2010518437.tif 000006
2010518437.tif 000007
2010518437.tif 000008
2010518437.tif 000009